(57)【特許請求の範囲】
【請求項１】
ｉ）ｂ）少なくとも１種の熱可塑性ゴムとｃ）少なくとも１個のイソシアネート基を有する少なくとも１種の化合物との混合物を含むマスターバッチを調製する工程と；
ｉｉ）ａ）少なくとも１個のカルボン酸基を含む少なくとも１種のポリアミド、および任意選択でｄ）少なくとも１種の充填剤をポリアミドの融点以上の温度で加熱して、溶融ポリアミドマトリックスを得る工程と；
ｉｉｉ）マスターバッチの少なくとも一部を溶融ポリアミドマトリックスに添加する工程と
を含む、組成物を製造するための方法であって、
組成物が、
ａ）２１．０〜９９．６重量％の、少なくとも１個のカルボン酸基を含む少なくとも１種のポリアミド；
ｂ）０．３〜９．０重量％の少なくとも１種の熱可塑性ゴム；
ｃ）０．１〜３．０重量％の、少なくとも１個のイソシアネート基を有する少なくとも１種の化合物；
ｄ）０〜６５．０重量％の少なくとも１種の充填剤；
ｅ）０〜２．０重量％の少なくとも１種の添加剤
を含み、
ａ）〜ｅ）の重量％の合計が１００重量％になり、熱可塑性ゴムが、スチレン−エチレン／ブチレン−スチレン（ＳＥＢＳ）、スチレン−エチレン／プロピレン−スチレン（ＳＥＰＳ）、スチレン−エチレン／エチレン／プロピレン−スチレン（ＳＥＥＰＳ）、およびそれらの任意の組合せからなる群から選択される、スチレン系熱可塑性エラストマー（ＳＴＰＥ）を含み、少なくとも１種の熱可塑性ゴムと少なくとも１個のイソシアネート基を有する少なくとも１種の化合物との比が２：１〜４：１であり、少なくとも１個のイソシアネート基を有する化合物が、オリゴマー性ポリイソシアネートである、組成物を製造するための方法。
【請求項２】
ｉ）ｂ）少なくとも１種の熱可塑性ゴムとｃ）少なくとも１個のイソシアネート基を有する少なくとも１種の化合物との混合物を含むマスターバッチを調製する工程と；
ｉｉ）ａ）少なくとも１個のカルボン酸基を含む少なくとも１種のポリアミド、および任意選択でｄ）少なくとも１種の充填剤をポリアミドの融点以上の温度で加熱して、溶融ポリアミドマトリックスを得る工程と；
ｉｉｉ）マスターバッチの少なくとも一部を溶融ポリアミドマトリックスに添加する工程と
を含む、組成物を製造する方法であって、
組成物が、
ａ）２１．０〜９９．６重量％の、少なくとも１個のカルボン酸基を含む少なくとも１種のポリアミド；
ｂ）０．３〜９．０重量％の少なくとも１種の熱可塑性ゴム；
ｃ）０．１〜３．０重量％の、少なくとも１個のイソシアネート基を有する少なくとも１種の化合物；
ｄ）０〜６５．０重量％の少なくとも１種の充填剤；
ｅ）０〜２．０重量％の少なくとも１種の添加剤
を含み、
ａ）〜ｅ）の重量％の合計が１００重量％になり、熱可塑性ゴムが、エチレンプロピレンジエンゴム（ＥＰＤＭ）、エチレンプロピレンゴム（ＥＰＭ）、またはそれらの任意の組合せを含み、少なくとも１種の熱可塑性ゴムと少なくとも１個のイソシアネート基を有する少なくとも１種の化合物との比が２：１〜４：１であり、少なくとも１個のイソシアネート基を有する化合物が、オリゴマー性ポリイソシアネートである、組成物を製造するための方法。
【請求項３】
少なくとも１個のカルボン酸基を含むポリアミドが、ポリアミド６、ポリアミド６，６、ならびにそれらの混合物およびコポリアミドからなる群から選択される、請求項１または２に記載の方法。
【請求項４】
オリゴマー性ポリイソシアネートが、ジイソシアネートまたはトリイソシアネートである、請求項１〜３のいずれか一項に記載の方法。
【請求項５】
ポリイソシアネートが、ヘキサメチレンジイソシアネート三量体（ＨＤＴ）またはイソホロンジイソシアネート三量体（ＩＰＤＴ）である、請求項４に記載の方法。
【請求項６】
充填剤が、ガラス繊維、ガラスビーズ、炭酸カルシウム、ケイ酸塩、タルク、カオリン、マイカ、カーボンブラック、黒鉛、木粉、ならびに他の天然産物の粉末および繊維、ならびに合成繊維からなる群から選択される、請求項１〜５のいずれか一項に記載の方法。
【請求項７】
少なくとも１種の添加剤が、酸化防止剤、細孔形成剤、界面活性剤、造核剤、可塑剤、艶消し剤、顔料、着色剤、熱安定剤、光安定剤、生物活性剤、防汚剤、帯電防止剤、難燃剤、およびカルボン酸官能基とイソシアネート官能基との反応による脱炭酸化を促進する触媒からなる群から選択される、請求項１〜６のいずれか一項に記載の方法。
【請求項８】
発泡性である、請求項１〜７のいずれか一項に記載の方法。
【請求項９】
請求項１〜８のいずれか一項に記載の組成物から得られる発泡体を製造するための方法。
【請求項１０】
航空もしくは自動車、包装または遮音用途における軽量材料としての、請求項９に記載の発泡体の使用。
【請求項１１】
請求項９に記載の発泡体を備える自動車を製造するための方法。
【発明の詳細な説明】
【技術分野】
【０００１】
関連出願の相互参照
本出願は、２０１３年１０月２９日に出願された欧州出願欧州特許第１３１９０７１７．２号に対する優先権を主張し、本出願の全内容は、参照により本明細書に組み込まれる。参照により本明細書に組み込まれる特許、特許出願、および刊行物のいずれかの開示が用語を不明瞭にさせ得る程度まで本出願の記載と矛盾する場合、本記載が優先するものとする。
【０００２】
本発明は、発泡性ポリアミド組成物、それを生成する方法、およびそれを含む発泡体に関する。本発明によるポリアミド組成物を含む発泡体は、有利には自動車用途における軽量材料として使用することができる。
【背景技術】
【０００３】
ポリアミドは、非常に広範な用途のためのエンジニアリングプラスチックとして頻繁に使用されるポリマーの１つである。
【０００４】
発泡性ポリアミド組成物は、かなり商業的に興味のあるものであり、航空または自動車、包装または遮音用途などにおける軽量材料として使用され得る。
【０００５】
発泡性ポリアミド組成物は、化学的方法によって調製されてもよい。例えば、米国特許出願公開第２００６／０１６７１２４号明細書には、少なくとも１個のイソシアネート官能基、ポリアミド、および少なくとも１個のカルボン酸官能基を含む化合物を含む、発泡性ポリアミド組成物、ならびにそれから得られるポリアミド発泡体が開示されている。
【０００６】
特定の用途、例えば、自動車用途の場合、従来のポリアミド発泡体よりも高い発泡比を有する一方で、依然として優れた機械的特性を示すポリアミド発泡体を与えることができる発泡性ポリアミド組成物が必要とされる。しばしば、ポリアミドマトリックスに対するイソシアネート化合物の比較的高い量の添加は、ポリアミド発泡体において比較的高い発泡比をもたらし得るが、このようなイソシアネート化合物の比較的高い量の使用は、ある特定の用途に必ず必要とされるポリアミド発泡体の機械的特性、例えば、曲げ強さ、曲げモジュラスおよび衝撃強さを低下させる場合がある。
【０００７】
したがって、イソシアネート化合物のより少ない添加で高い発泡度を達成し得る発泡性ポリアミド組成物が、この技術分野で必要とされる。
【発明の概要】
【０００８】
したがって、本発明の目的は、イソシアネート化合物の限定的使用によってさえも、高い発泡比を有する発泡体を得る一方で、他の有利な機械的パラメータ、例えば、曲げ強さ、曲げモジュラスおよび衝撃強さを維持することを可能にする発泡性組成物を提供することである。
【０００９】
本発明は、
ａ）２１．０〜９９．６重量％の、少なくとも１個のカルボン酸基を含む少なくとも１種のポリアミド；
ｂ）０．３〜９．０重量％の少なくとも１種の熱可塑性ゴム；
ｃ）０．１〜３．０重量％の、少なくとも１個のイソシアネート基を有する少なくとも１種の化合物；
ｄ）０〜６５．０重量％の少なくとも１種の充填剤；および
ｅ）０〜２．０重量％の少なくとも１種の添加剤
を含む組成物であって、
ａ）〜ｅ）の重量％の合計が１００重量％になる、組成物に関する。
【００１０】
事実、驚くべきことに、ポリアミドマトリックスに添加される、少なくとも１個のイソシアネート基を有する限定的量の化合物によってさえも、本発明による組成物によって、優れた発泡比を得ることができることが、本発明者らによって見出された。
【００１１】
本発明の本質的な特徴の１つは、少なくとも１個のイソシアネート基を有する化合物とともに、熱可塑性ゴムをポリアミドマトリックスに添加することにある。予想外にも、優れた発泡比と満足な機械的特性との両方を、発泡性ポリアミド組成物中の２種の成分の組み合わせた使用によって達成し得ることも見出された。
【００１２】
本発明において、用語「ポリアミド」は、特に、式（Ｉ）または式（ＩＩ）：
式（Ｉ）：−ＮＨ−Ｒ１−ＣＯ−
式（ＩＩ）：−ＮＨ−Ｒ２−ＮＨ−ＣＯ−Ｒ３−ＣＯ−
（式中：
−  Ｒ１は、出現するごとに互いに等しいかまたは異なり、１〜１７個の炭素原子を有する二価炭化水素基であり；
−  Ｒ２は、出現するごとに互いに等しいかまたは異なり、１〜１８個の炭素原子を有する二価炭化水素基であり；および
−  Ｒ３は、出現するごとに互いに等しいかまたは異なり、１〜１６個の炭素原子を有する二価炭化水素基である）
のいずれかに従う繰り返し単位［繰り返し単位（ＲＰＡ）］を含むポリアミドを意味することが意図される。
【００１３】
本発明組成物のポリアミドは、好ましくは脂肪族ポリアミドであり、すなわち、Ｒ１、Ｒ２およびＲ３は脂肪族基である。
【００１４】
ポリアミドの繰り返し単位（ＲＰＡ）は、特に、（１）β−ラクタム、５−アミノ−ペンタン酸、ε−カプロラクタム、９−アミノノナン酸、１０−アミノデカン酸、１１−アミノウンデカン酸、１２−アミノドデカン酸の１種の重縮合反応、および／または（２）シュウ酸（ＨＯＯＣ−ＣＯＯＨ）、マロン酸（ＨＯＯＣ−ＣＨ２−ＣＯＯＨ）、コハク酸［ＨＯＯＣ−（ＣＨ２）２−ＣＯＯＨ］、グルタル酸［ＨＯＯＣ−（ＣＨ２）３−ＣＯＯＨ］、アジピン酸［ＨＯＯＣ−（ＣＨ２）４−ＣＯＯＨ］、２，４，４−トリメチル−アジピン酸［ＨＯＯＣ−ＣＨ（ＣＨ３）−ＣＨ２−Ｃ（ＣＨ３）２−ＣＨ２-ＣＯＯＨ］、ピメリン酸［ＨＯＯＣ−（ＣＨ２）５−ＣＯＯＨ］、スベリン酸［ＨＯＯＣ−（ＣＨ２）６−ＣＯＯＨ］、アゼライン酸［ＨＯＯＣ−（ＣＨ２）７−ＣＯＯＨ］、セバシン酸［ＨＯＯＣ−（ＣＨ２）８−ＣＯＯＨ］、ウンデカン二酸［ＨＯＯＣ−（ＣＨ２）９−ＣＯＯＨ］、ドデカン二酸［ＨＯＯＣ−（ＣＨ２）１０−ＣＯＯＨ］、テトラデカン二酸［ＨＯＯＣ−（ＣＨ２）１２−ＣＯＯＨ］、オクタデカン二酸［ＨＯＯＣ−（ＣＨ２）１６−ＣＯＯＨ］の少なくとも１種と、ジアミン、例えば、１，４−ジアミノ−１，１−ジメチルブタン、１，４−ジアミノ−１−エチルブタン、１，４−ジアミノ−１，２−ジメチルブタン、１，４−ジアミノ−１，３−ジメチルブタン、１，４−ジアミノ−１，４−ジメチルブタン、１，４−ジアミノ−２，３−ジメチルブタン、１，２−ジアミノ−１−ブチルエタン、１，６−ジアミノヘキサン、１，７−ジアミノヘプタン、１，８−ジアミノ−オクタン、１，６−ジアミノ−２，５−ジメチルヘキサン、１，６−ジアミノ−２，４−ジメチルヘキサン、１，６−ジアミノ−３，３−ジメチルヘキサン、１，６−ジアミノ−２，２−ジメチルヘキサン、１，９−ジアミノノナン、１，６−ジアミノ−２，２，４−トリメチルヘキサン、１，６−ジアミノ−２，４，４−トリメチルヘキサン、１，７−ジアミノ−２，３−ジメチルヘプタン、１，７−ジアミノ−２，４−ジメチルヘプタン、１，７−ジアミノ−２，５−ジメチルヘプタン、１，７−ジアミノ−２，２−ジメチルヘプタン、１，１０−ジアミノデカン、１．８−ジアミノ−１，３−ジメチルオクタン、１，８−ジアミノ−１，４−ジメチルオクタン、１．８−ジアミノ−２，４−ジメチルオクタン、１，８−ジアミノ−３，４−ジメチルオクタン、１，８−ジアミノ−４．５−ジメチルオクタン、１．８−ジアミノ−２，２−ジメチルオクタン、１．８−ジアミノ−３，３−ジメチルオクタン、１，８−ジアミノ−４，４−ジメチルオクタン、１，６−ジアミノ−２，４−ジエチルヘキサン、１，９−ジアミノ−５−メチルノナン、１，１１−ジアミノウンデカン、および１，１２−ジアミノドデカンの少なくとも１種との重縮合反応によって得ることができる。
【００１５】
ポリアミドの例示的繰り返し単位（ＲＰＡ）は、特に、
（ｉ）−ＮＨ−（ＣＨ２）５−ＣＯ−、すなわち、特にε−カプロラクタムの重縮合反応によって得ることができる繰り返し単位；
（ｉｉ）−ＮＨ−（ＣＨ２）８−ＣＯ−、すなわち、特に９−アミノノナン酸の重縮合反応によって得ることができる繰り返し単位；
（ｉｉｉ）−ＮＨ−（ＣＨ２）９−ＣＯ−、すなわち、特に１０−アミノデカン酸の重縮合反応によって得ることができる繰り返し単位；
（ｉｖ）−ＮＨ−（ＣＨ２）１０−ＣＯ−、すなわち、特に１１−アミノウンデカン酸の重縮合反応によって得ることができる繰り返し単位；
（ｖ）−ＮＨ−（ＣＨ２）１１−ＣＯ−、すなわち、特にラウロラクタムの重縮合反応によって得ることができる繰り返し単位；
（ｖｉ）−ＮＨ−（ＣＨ２）６−ＮＨ−ＣＯ−（ＣＨ２）４−ＣＯ−、すなわち、特にヘキサメチレンジアミンとアジピン酸との重縮合反応によって得ることができる繰り返し単位；
（ｖｉｉ）−ＮＨ−（ＣＨ２）６−ＮＨ−ＣＯ−（ＣＨ２）８−ＣＯ−、すなわち、特にヘキサメチレンジアミンとセバシン酸との重縮合反応によって得ることができる繰り返し単位；
（ｖｉｉｉ）−ＮＨ−（ＣＨ２）６−ＮＨ−ＣＯ−（ＣＨ２）１０−ＣＯ−、すなわち、特にヘキサメチレンジアミンとドデカン酸との重縮合反応によって得ることができる繰り返し単位；
（ｉｘ）−ＮＨ−（ＣＨ２）１０−ＮＨ−ＣＯ−（ＣＨ２）１０−ＣＯ−、すなわち、特にデカメチレンジアミンとドデカン酸との重縮合反応によって得ることができる繰り返し単位；
（ｘ）−ＮＨ−（ＣＨ２）６−ＮＨ−ＣＯ−（ＣＨ２）７−ＣＯ−、すなわち、ヘキサメチレンジアミンとアゼライン酸（別にノナン二酸として知られる）との重縮合反応によって得ることができる繰り返し単位；
（ｘｉ）−ＮＨ−（ＣＨ２）１２−ＮＨ−ＣＯ−（ＣＨ２）１０−ＣＯ−、すなわち、特にドデカメチレンジアミンとドデカン酸との重縮合反応によって得ることができる繰り返し単位；
（ｘｉｉ）−ＮＨ−（ＣＨ２）１０−ＮＨ−ＣＯ−（ＣＨ２）８−ＣＯ−、すなわち、特にデカメチレンジアミンとデカン酸との重縮合反応によって得ることができる繰り返し単位；
（ｋ）−ＮＨ−（ＣＨ２）４−ＮＨ−ＣＯ−（ＣＨ２）４−ＣＯ−、すなわち、特に１，４−ブタンジアミンとアジピン酸との重縮合反応によって得ることができる繰り返し単位；および
（ｋｋ）−ＮＨ−（ＣＨ２）４−ＮＨ−ＣＯ−（ＣＨ２）８−ＣＯ−、すなわち、特に１，４−ブタンジアミンとセバシン酸との重縮合反応によって得ることができる繰り返し単位
である。
【００１６】
好ましくは、ポリアミドは、その特性に影響を与えることなく、末端鎖、欠陥および他の不規則性がポリアミド鎖中に存在し得ると理解されている、上に詳述されたとおりの繰り返し単位（ＲＰＡ）から本質的になる。
【００１７】
ポリアミドの繰り返し単位（ＲＰＡ）は、すべて同じタイプのものであり得るか、または２つ以上のタイプのものであり得、すなわち、ポリアミド（ＰＡ）は、ホモポリアミドまたはコポリアミドであり得る。
【００１８】
本明細書によって提供される組成物中で有利に使用され得るポリアミドの具体例は、特に：
−  ポリアミド６；ポリアミド６，６ならびにそれらの混合物およびコポリアミド
である。
【００１９】
本発明の組成物中で使用されるべき特に好ましいポリアミドは、ポリアミド６，６である。
【００２０】
本発明において、少なくとも１種のポリアミドの量は、組成物の全重量に対して２１．０重量％〜９９．６重量％である。好ましくは、少なくとも１種のポリアミドの量は、組成物の全重量に対して３０．０重量％〜９９．１重量％、より好ましくは４０．０重量％〜９８．７重量％である。
【００２１】
本発明のポリアミドａ）は、カルボン酸基を含み；これらの基は、ポリアミドの末端基に存在していても、および／またはポリアミド鎖に沿って分布していてもよい。これらのカルボン酸基は、以下の反応：
0006523275.tif 000002
に従って化合物ｃ）のイソシアネート基と反応することができる。
【００２２】
一般的に、本発明の発泡性組成物は、ガス、特にＣＯ２の所望の放出、したがって、発泡性組成物から得られる発泡体の密度に適合される、カルボン酸基およびイソシアネート基のそれぞれの量を含む。
【００２３】
本発明において、用語「熱可塑性ゴム」は、特に、本発明のポリアミドａ）に柔軟性を付与する化合物を意味することが意図される。
【００２４】
本発明における熱可塑性ゴムの例は、限定されないが、ポリオレフィン、ポリスチレン、ポリエステル、アクリロニトリル−ブタジエン−スチレン（ＡＢＳ）コポリマー、塩化ポリビニル（ＰＶＣ）、非可塑化塩化ポリビニル（ＵＰＶＣ）、アクリルポリマーなどを含む。
【００２５】
本発明の一実施形態において、熱可塑性ゴムは、エチレンプロピレンジエンゴム（ＥＰＤＭ）、エチレンプロピレンゴム（ＥＰＭ）などを含む。
【００２６】
本発明の用語「スチレン系熱可塑性エラストマー（ＳＴＰＥ）」は、特に、スチレンベースの熱可塑性エラストマーを意味することが意図され、スチレン−エチレン／ブチレン−スチレン（ＳＥＢＳ）、スチレン−エチレン／プロピレン−スチレン（ＳＥＰＳ）、スチレン−エチレン／エチレン／プロピレン−スチレン（ＳＥＥＰＳ）、およびそれらの任意の組合せが挙げられてもよい。
【００２７】
本発明において、少なくとも１種の熱可塑性ゴムの量は、組成物の全重量に対して０．３重量％〜９．０重量％である。好ましくは、少なくとも１種の熱可塑性ゴムの量は、組成物の全重量に対して０．７重量％〜６．０重量％、より好ましくは１．０重量％〜４．５重量％である。
【００２８】
本発明において、少なくとも１個のイシシアネート基を有する化合物は、好ましくはポリイソシアネート、すなわち、少なくとも２個のイソシアネート基を含む化合物である。
【００２９】
本発明のポリイソシアネートは、好ましくは以下の式（Ｉ）：
Ｙ−（−Ｎ＝Ｃ＝Ｏ）ｎ      （Ｉ）
（式中、Ｙは、ヘテロ原子を任意選択で含む置換または非置換の芳香族、脂肪族、脂環式またはヘテロ環式多価基であり、ｎは、少なくとも２に等しい）
のポリイソシアネートである。好適であり得るポリイソシアネートの例は、イソホロンジイソシアネート、１，３−および１，４−シクロヘキサンジイソシアネート、１，２−エチレンジイソシアネート、１，４−テトラメチレンジイソシアネート、１，６−ヘキサメチレンジイソシアネート、２，２，４−および２，４，４−トリメチル−１，６−ヘキサメチレンジイソシアネート、１，１２−ドデカンジイソシアネート、α，α’−ジイソシアナトジプロピルエーテル、１，３−シクロブタンジイソシアネート、２，２−および２，６−ジイソシアナト−１−メチルシクロヘキサン、２，５−および３，５−ビス（イソシアナトメチル）−８−メチル−１，４−メタノデカヒドロナフタレン、１，５−、２，５−、１，６−および２，６−ビス（イソシアナトメチル）−４，７−メタノヘキサヒドロインダン、１，５−、２，５−および２，６−ビス（イソシアナト）−４，７−メタノヘキサヒドロインダン、２，４’−および４，４’−ジシクロヘキシルジイソシアネート、２，４−および２，６−ヘキサヒドロトリレンジイソシアネート、パーヒドロ−２，４’−および４，４’−ジフェニルメタンジイソシアネート、α，α’−ジイソシアナト−１，４−ジエチルベンゼン、１，３−および１，４−フェニレンジイソシアネート、４，４’−ジイソシアナトビフェニル、４，４’−ジイソシアナト−３，３’−ジクロロビフェニル、４，４’−ジイソシアナト−３，３’−ジメトキシビフェニル、４，４’−ジイソシアナト−３，３’−ジメチルビフェニル、４，４’−ジイソシアナト−３，３’−ジフェニルビフェニル、２，４’−および４，４’−ジイソシアナトジフェニルメタン、１，５−ナフチレンジイソシアネート、２，４−および２，６−トリレンジイソシアネート、Ｎ，Ｎ’−（４，４’−ジメチル−３，３’−ジイソシアナトジフェニル）ウレトジオン、ｍ−キシレンジイソシアネート、ジシクロヘキシルメタンジイソシアネート、テトラメチルキシリレンジイソシアネート、２，４，４’−トリイソシアナトジフェニルエーテル、４，４’，４’−トリイソシアナトトリフェニルメタン、ならびにそれらの類似物および混合物であってもよい。
【００３０】
本発明において、ポリイソシアネート、例えば、ジイソシアネート、すなわち、２個のイソシアネート基を含むポリイソシアネート、またはトリイソシアネート、すなわち、３個のイソシアネート基を含むポリイソシアネートが、特に有利である。
【００３１】
第１の実施形態によれば、ポリイソシアネートは、上に列挙されたとおりの単量体ポリイソシアネートであり得る。
【００３２】
第２の実施形態によれば、ポリイソシアネートは、オリゴマー性ポリイソシアネートであり得る。挙げられてもよいこのようなオリゴマー性ポリイソシアネートの例には、トロネートＨＤＴ（登録商標）などのヘキサメチレンジイソシアネート三量体（ＨＤＩ三量体またはＨＤＴ）、およびトロネートＨＤＢ（登録商標）などのビウレットが含まれる。オリゴマー性ポリイソシアネートの他の例は、脂肪族オリゴマー性イソシアネート、例えば、イソホロンジイソシアネート二量体または三量体、ならびにまた高官能性および低粘度のヘキサメチレンジイソシアネート誘導体、ならびにノルボルネンジイソシアネート二量体および三量体である。挙げられてもよいポリイソシアネート混合物の例には、ＨＤＴおよびイソホロンジイソシアネート三量体（ＩＰＤＴ）などのイソシアネート三量体が含まれる。トリレンジイソシアネート（ＴＤＩ）またはメタンジフェニルイソシアネート（ＭＤＩ）誘導体のポリイソシアネートも、使用されてもよい。
【００３３】
本発明において、少なくとも１個のイソシアネート基を有する少なくとも１種の化合物の量は、組成物の全重量に対して０．１重量％〜３．０重量％である。好ましくは、少なくとも１個のイソシアネート基を有する少なくとも１種の化合物の量は、組成物の全重量に対して０．２重量％〜２．０重量％、より好ましくは０．３重量％〜１．５重量％である。
【００３４】
本発明において、少なくとも１種の熱可塑性ゴムと少なくとも１個のイソシアネート基を有する少なくとも１種の化合物との比は、２：１〜４：１、好ましくはほぼ約３：１である。
【００３５】
本発明による組成物は、ｄ）少なくとも１種の充填剤を任意選択で含んでもよい。
【００３６】
本発明において、用語「充填剤」は、特に、ポリマー組成物に、その特性を改善するおよび／またはコストを低減するために添加される材料を意味することが意図される。このような材料は、固体、液体または気体の形態であり得る。これらの材料を適当に選択することによって、経済性だけでなく、加工および機械的挙動などの他の性質も改善され得る。これらの充填剤は、それらの固有の特性を保持するが、非常に有意な差が、分子量、配合技術、および処方中の他の添加剤の存在に依存してしばしば見られる。したがって、基本的な性質要件が一旦確立されると、コストと性能との間の均衡のための充填剤の最適種類および負荷レベルが決定されなければならない。
【００３７】
本発明において、充填剤は、好ましくはガラス繊維、ガラスビーズ、炭酸カルシウム、ケイ酸塩、タルク、カオリン、マイカ、カーボンブラック、黒鉛、木粉、ならびに他の天然産物の粉末および繊維、ならびに合成繊維からなる群から選択される。ガラス繊維が、本発明の組成物中で最も有利に使用される。
【００３８】
本発明において、少なくとも１種の充填剤の量は、組成物の全重量に対して０〜６５．０重量％、好ましくは０重量％〜５０．０重量％、より好ましくは０重量％〜４５．０重量％であってもよい。充填剤が組成物中に存在する場合、その量は、組成物の全重量に対して一般的には５．０〜６５．０重量％、好ましくは１０．０〜５０．０重量％、より好ましくは１５．０〜４５．０重量％に含まれる。
【００３９】
さらに、本発明による組成物は、ｄ）少なくとも１種の添加剤を任意選択で含んでもよい。有利に使用されてもよい添加剤の例には、酸化防止剤、細孔形成剤、界面活性剤、造核剤、可塑剤、艶消し剤、顔料、着色剤、熱安定剤、光安定剤、生物活性剤、防汚剤、帯電防止剤、難燃剤、およびカルボン酸官能基とイソシアネート官能基との反応による脱炭酸化を促進する触媒が含まれる。触媒の例は、限定されないが、第三級アミン、例えば、ジアザビシクロオクタン（ＤＡＢＣＯ）、ジアザビシクロウンデセン（ＤＢＵ）、トリエチルアミン（ＴＥＡ）などを含む。
【００４０】
本発明において、少なくとも１種の添加剤の量は、組成物の全重量に対して０〜２．０重量％、好ましくは０〜１．５重量％、より好ましくは０〜１．０重量％であってもよい。本発明の組成物中に含有される場合、添加剤の重量による濃度の範囲は、組成物の全重量に対して０．１〜２．０重量％、好ましくは０．５〜１．０重量％であってもよい。
【００４１】
本発明の別の態様は、本発明による組成物を生成する方法を提供することである。
【００４２】
この方法は、ｉ）ｂ）少なくとも１種の熱可塑性ゴムとｃ）少なくとも１個のイソシアネート基を有する少なくとも１種の化合物との混合物を含むマスターバッチを調製する工程と；ｉｉ）ａ）少なくとも１個のカルボン酸基を含む少なくとも１種のポリアミド、ならびに任意選択でｄ）少なくとも１種の充填剤およびｅ）少なくとも１種の添加剤をポリアミドの融点以上の温度で加熱して、溶融ポリアミドマトリックスを得る工程と；ｉｉｉ）マスターバッチの少なくとも一部を溶融ポリアミドマトリックスに添加する工程とを含む。このように得られた生成物は、さらに安定化させることができる。安定化は、物理的に（例えば、ポリアミドの融点未満の温度に冷却することによって）、および／または化学的に（例えば、ポリアミドを架橋することによって）行うことができる。冷却は、一般的には温度の急速な低下をもたらすクエンチングを行うことによって得られる。ポリアミドの架橋は、当業者に公知の架橋剤の添加によって行うことができる。一般的に、これらは、ポリアミドの酸および／またはアミン官能基と反応する少なくとも２個の官能基を含む化合物である。架橋剤の例として、カルボニルビスラクタム、例えば、カルボニルビスカプロラクタム、ビスオキサジン、ビスオキサゾリンなどが挙げられてもよい。安定化は、有利には物理的に、冷却によって行われる。
【００４３】
この点で、溶融ポリアミドに少なくとも１個のイソシアネート基を有する化合物を導入することは困難であり、その理由は、溶融ポリアミドマトリックス中に導入される場合、前記化合物はしばしば劣化し、したがって、化合物中のイソシアネート基の一部の部分だけが溶融ポリアミド中に導入され、これは予想されるよりもＣＯ２のより少ない発生をもたらすからである。
【００４４】
前記欠点を克服するために、ｂ）少なくとも１種の熱可塑性ゴムとｃ）少なくとも１個のイソシアネート基を有する少なくとも１種の化合物との混合物を含むマスターバッチは、したがって、本発明の方法の加熱工程ｉｉ）によって溶融状態にある、ａ）少なくとも１個のカルボン酸基を含む少なくとも１種のポリアミドに添加される前に調製される。
【００４５】
本発明の方法は、熱可塑性ゴムと少なくとも１個のイソシアネート基を有する化合物との前調製混合物を溶融ポリアミドに添加する工程を含み、このようにして、化合物ｃ）イソシアネート基の相対的に大きな部分、好ましくは完全な量をポリアミドマトリックス中に導入することを可能にする。
【００４６】
加熱工程ｉｉ）の間に達成される温度は、組成物のポリアミドの融点以上である。有利には、この温度は、Ｔ（℃）＋１０以上、好ましくはＴ（℃）＋１５以上であり、Ｔ（℃）は、組成物のポリアミドの融点である。
【００４７】
上に詳述されたとおりの充填剤ｄ）および上に列挙されたとおりの添加剤ｅ）は、加熱工程ｉｉ）の間、またはその後に行われる任意の工程で導入することができる。
【００４８】
本発明の発泡性ポリアミド組成物の調製およびそれからのポリアミド発泡体の調製は、別個または同時のいずれかで行うことができる。それらが同時に行われる場合、両方のプロセスは、同一装置、例えば、押出し装置で行うことができる。装置からの押出し物は、その後に、それがダイを通って引かれるときに冷却および固化され、これはポリアミド発泡体の所望の形状をもたらす。
【００４９】
本発明による組成物は、発泡性である。したがって、本発明はまた、本発明の組成物から得られる発泡体に関する。
【００５０】
本発明の組成物から所望の形状の発泡体を得るために、成形装置、射出成形装置、熱形成または圧縮装置（例えば、シートモールディングコンパウンド（ＳＭＣ）タイプの）、射出／ブロー成形装置、押出し装置、押出し／ブロー成形装置などが、要件に応じて用いられてもよい。
【００５１】
本発明のさらなる態様は、航空または自動車、包装または遮音用途、好ましくは自動車用途、例えば、バンパー、座席、ダッシュボード、燃料システム、車体（パネル、ボンネット下コンポーネント、内装トリム、電気コンポーネント、外装トリム、照明、室内装飾品、液体貯蔵器などを含む）における軽量材料としての発泡体の使用、および本発明による発泡体を備える自動車に関する。自動車の重量は、軽量材料として発泡体を自動車に組み込むことにより低減されてもよく、したがって、これは、エネルギー消費の低減およびまた環境への二酸化炭素排出の潜在的低減をもたらす。
【００５２】
本発明の他の詳細または利点は、以下に示される実施例によってより明確に明らかになる。本発明は、以下の実施例によって明らかにされ、これらは、本発明を実証するが、限定しないことが意図される。
【実施例】
【００５３】
使用される組成物は、以下のとおりである：
実施例１および実施例２（比較例のための）：ポリアミド６，６、ＨＤＢ（ヘキサメチレンジイソシアネートビウレット）、ガラス繊維および酸化防止剤の混合物。
実施例３および実施例４：ポリアミド６，６、ＨＤＢ、ＳＥＢＳ（スチレン−エチレン／ブチレン−スチレン）、ガラス繊維および酸化防止剤の混合物。
【００５４】
実施例で使用される化学試薬は、以下のとおりに指定される：
−  ＨＤＢ：ＶｅｎｃｏｒｅＸからのトロネートＨＤＢ（登録商標）、
−  ＳＥＢＳ：Ｔｈｉｒｄ  Ｓｅｃｔｏｒ  Ｒｅｓｅａｒｃｈ  Ｃｅｎｔｒｅ（ＴＳＲＣ）からのＴａｉｐｏｌ（登録商標）６１５０、
−  ガラス繊維：Ｎｉｐｐｏｎ  Ｅｌｅｃｔｒｉｃ  Ｇｌａｓｓ（ＮＥＧ）からの２８９Ｈ、
−  ポリアミド：ＳｏｌｖａｙからのＴｅｃｈｎｙｌ（登録商標）２７Ｂ１０、
−  酸化防止剤：ＢＡＳＦからのＩｒｇａｎｏｘ（登録商標）Ｂ１１７１。
【００５５】
調製した組成物を以下の表１に詳述する。比率は、組成物中の重量パーセントで示す。
【００５６】
0006523275.tif 000003
【００５７】
比較例１および比較例２（以後、実施例１比較および実施例２比較）
ポリアミド６，６の加熱をその融点以上で行って、溶融ポリアミド６，６を製造した。前記溶融ポリアミド６，６、ＨＤＢ、ガラス繊維、および酸化防止剤を、スクリュー長さ／直径比４０のＪＳＷ（Ｊａｐａｎ  Ｓｔｅｅｌ  Ｗｏｒｋｓ）ＣｏｒｐｏｒａｔｉｏｎからのＴＥＳ−３０二軸共押出し型押出機で一緒に混合することによって、実施例１比較および実施例２比較を得、一方でガラス繊維は、サイドフィーダによって導入した。押出し温度は、ノズルからホッパーまで２５０−２５０−２５０−２５０−２６０−２６０−２３０−２１０−１５０℃であり、スループットおよびＲＰＭは、それぞれ、３０ｋｇ／時間および３００であった。
【００５８】
次いで、押出し物を水中において室温で冷却した。発泡比は、実施例１比較の全体積および実施例２比較の全体積に対して、それぞれ、２．８％および４．２％と決定した。
【００５９】
さらに、曲げ強さおよび曲げモジュラスを、ＡＳＴＭ  Ｄ７９０に従ってＵｎｉｖｅｒｓａｌ  Ｔｅｓｔ  Ｍａｃｈｉｎｅ（ＵＴＭ）を使用して測定した。加えて、ノッチ付きアイゾットをＡＳＴＭ  Ｄ２５６に従って測定した。
【００６０】
実施例３および実施例４（以後、実施例３および実施例４）
実施例３および実施例４のためのマスターバッチを、最初にＳＥＢＳおよびＨＤＢを一緒に混合することによって調製した。ポリアミド６，６、ガラス繊維および酸化防止剤を、ポリアミド６，６の融点以上の温度で一緒に加熱することによって、溶融ポリアミド６，６マトリックスを同様に製造した。その後に、前記マスターバッチを溶融ポリアミド６，６マトリックス中にサイドフィーダを介して導入して、それぞれ、実施例３および実施例４を得た。
【００６１】
実施例３および実施例４を同じ押出機に入れた。押出し条件は、実施例１比較および実施例２比較についてのものと同じであった。
【００６２】
押出し物を、水中において室温で同様に冷却した。発泡比は、実施例３の全体積および実施例４の全体積に対して、それぞれ１１．６％および１４．８％と決定した。
【００６３】
曲げ強さ、曲げモジュラス、およびノッチ付きアイゾットも測定した。測定は、上に詳述したとおりに、同じ条件および同じ機器を使用して行った。
【００６４】
それぞれ、実施例１比較および実施例２比較ならびに実施例３および実施例４に相当する、実施例１から実施例４までで得た発泡体の発泡比および上記機械的パラメータを、以下の表２に要約する。
【００６５】
0006523275.tif 000004
【００６６】
表２中の実験データから確認されるように、実施例３および実施例４の発泡比は、実施例１比較および実施例２比較のものと比較して著しく増加した。また、曲げ強さ、曲げモジュラスおよびノッチ付きアイゾットを含む、実施例３および実施例４の機械的性質も依然として、例えば、エンジンカバー、ロケットボックスなどの自動車用途において軽量材料として使用される満足なレベルにあった。